(57)【特許請求の範囲】
【請求項１】
所定の周波数で振動する圧電振動片の表面に周波数調整用の第１の調整膜を、前記圧電振動片の裏面に周波数調整用の第２の調整膜を備えた圧電振動子において、
前記第２の調整膜は、前記圧電振動片の長手方向の端縁に周波数調整を行わない非調整領域を備えると共に、この非調整領域を除く部分であり厚みが略一定で振動周波数の調整を行う調整領域を有し、   
前記圧電振動片の厚さ方向から見て、前記非調整領域が前記第１の調整膜に重なることを特徴とする圧電振動子。   
【請求項２】
前記第１の調整膜は独立した２つの微調整膜で構成され、前記圧電振動片の厚さ方向から見て、前記調整領域は前記２つの微調整膜の間隙に対向して配置されることを特徴とする請求項１に記載の圧電振動子。   
【請求項３】
前記第２の調整膜は、前記圧電振動片の先端から所定距離だけ離して形成することを特徴とする請求項１または２に記載の圧電振動子。   
【請求項４】
前記第１の調整膜は一つの微調整膜で構成され、前記圧電振動片の厚さ方向から見て、前記第２の調整膜の調整領域は前記微調整膜が無い無膜領域に対向して配置されることを特徴とする請求項１に記載の圧電振動子。   
【請求項５】
前記第２の調整膜は、前記圧電振動片の振動周波数を粗く調整する粗調整膜であり、真空蒸着またはスパッタリングを用いて形成される金属膜であることを特徴とする請求項１から４のいずれか一項に記載の圧電振動子。   
【請求項６】
前記第２の調整膜は、付着用マスクを用いた付着により形成される金属膜であり、更に、レーザ光を照射して振動周波数を調整する金属膜であることを特徴とする請求項１から５のいずれか一項に記載の圧電振動子。   
【請求項７】
前記付着用マスクは、その材質を金属とするメタルマスク、その材質をセラミックスとするセラミックスマスク、その材質を水晶とする水晶マスク、その材質をシリコンとするシリコンマスクのいずれかであることを特徴とする請求項６に記載の圧電振動子。
【請求項８】
所定の周波数で振動する圧電振動片の表面に周波数調整用の第１の調整膜を、前記圧電振動片の裏面に付着用マスクを用いた付着により形成する周波数調整用の第２の調整膜を備え、前記第１の調整膜はイオンビームを照射して振動周波数を調整し、前記第２の調整膜はレーザ光を照射して振動周波数を調整する圧電振動子の製造方法において、
ウエハ上で、前記圧電振動片の外形を加工する外形加工工程と、
前記ウエハ上で、前記圧電振動片の電極膜と前記第１の調整膜を形成する電極膜形成工程と、   
前記電極膜形成工程の後に、前記ウエハ上において前記第２の調整膜を形成する際に、前記圧電振動片の長手方向の端縁に周波数調整を行わない非調整領域を、前記圧電振動片の厚さ方向から見て前記第１の調整膜と重なるように前記付着用マスクを用いた付着により形成する第２の調整膜形成工程と、   
前記ウエハ上において、前記第２の調整膜のうち前記非調整領域を除く部分であり厚みが略一定で前記振動周波数の調整を行う調整領域を粗調整する粗調整工程と、
前記粗調整工程の後に、前記圧電振動子をパッケージに組み込むパッケージング工程と、
前記パッケージング工程の後に、前記第１の調整膜を微調整する微調整工程と、 
前記圧電振動子を前記パッケージ内に封止する封止工程と、を有することを特徴とする圧電振動子の製造方法。   
【請求項９】
前記電極膜形成工程において、前記第１の調整膜は間隙を有する２つの微調整膜として形成され、前記粗調整工程において、前記２つの微調整膜の側から前記間隙を通って前記調整領域に前記レーザ光を照射することにより前記振動周波数を粗調整することを特徴とする請求項８に記載の圧電振動子の製造方法。   
【請求項１０】
前記第２の調整膜は、真空蒸着またはスパッタリングを用いて形成されることを特徴とする請求項８または９に記載の圧電振動子の製造方法。   
【請求項１１】
前記付着用マスクは、その材質を金属とするメタルマスク、その材質をセラミックスとするセラミックスマスク、その材質を水晶とする水晶マスク、その材質をシリコンとするシリコンマスクのいずれかであることを特徴とする請求項８から１０のいずれか一項に記載の圧電振動子の製造方法。
【発明の詳細な説明】
【技術分野】
【０００１】
本発明は、電子時計や携帯電話などの電子機器に用いられる圧電振動子及びその製造方法に関する。
【背景技術】
【０００２】
従来から水晶振動子などに代表される圧電振動子は、Ｑ値が高く安定した周波数を発振することが出来るので、様々な電子機器の基準クロック源として用いられている。特に、腕時計や携帯電話等に搭載される圧電振動子は、小型薄型の要求が強く、表面実装タイプの高精度な圧電振動子が開発されている（例えば特許文献１参照）。
【０００３】
以下、従来例としての特許文献１の圧電振動子を図面に基づいて説明する。図９は、従来例としての圧電振動子の先端部分の断面図である。ここで、圧電振動子６０はＵ型音叉タイプの圧電振動子であり、圧電振動片６１の表裏両面及び側面にクロムによる電極膜がスパッタリングによって成膜され、パターニングにより電極膜６２ａ〜６２ｄが形成される。
【０００４】
ここで、電極膜６２ａ、６２ｂは励振用の電極膜である。また、圧電振動片６１の上面側の先端付近に形成された電極膜６２ｃには、第２の電極膜６３と第３の電極膜６４が順次スパッタリングによって成膜され、周波数微調整部６５が形成される。また、圧電振動片６１の裏面側の先端部に形成された電極膜６２ｄには、銀（Ａｇ）から成る周波数調整重りとしての粗調整膜６６が形成される。
【０００５】
次に、圧電振動子６０の振動周波数の調整は、まず、レーザ光Ｌ２によって粗調整膜６６に複数の貫通孔６６ａを形成することにより圧電振動片６１の振動周波数を粗調整し、その後、周波数微調整部６５に、レーザ光Ｌ３を照射して複数の貫通孔６５ａを形成することにより、振動周波数の微調整を行う。この構成により、周波数調整範囲が広く、周波数をより細かく調整出来ることが開示されている。
【０００６】
【特許文献１】特開２０００−２２３９９３号公報（第３頁、第４図）
【発明の開示】
【発明が解決しようとする課題】
【０００７】
しかしながら、特許文献１の従来の圧電振動子６０の粗調整膜６６は、レジストを用いたスパッタリングで形成していると想定され、この形成法での調整膜は高精度に形成できる利点はあるが、製造工程が複雑であるために工数がかかって製造コストが高くなる問題がある。また、製造コストを安くするためには、メタルマスクを用いた真空蒸着によって調整膜を形成する方法があるが、この方法では調整膜の端縁の厚みが均一に成らず、端縁は膜の厚みが徐々に変わる厚み変化面が生じる。
【０００８】
図１０は従来の圧電振動子６０の粗調整膜６６を、メタルマスクを用いた真空蒸着によって形成した一例を示している。ここで、６７はメタルマスクであり、圧電振動子６０をメタルマスク６７に密着させて真空蒸着を行うことによって、メタルマスク６７の開口部６７ａによって露出した電極膜６２ｄに銀（Ａｇ）が蒸着される。
【０００９】
しかし、メタルマスクによる真空蒸着は、メタルマスク６７と圧電振動子６０とに僅かではあるが隙間が生じる。また、メタルマスク６７は過熱によって熱膨張し、開口部６７
ａに僅かではあるが位置的な変化が生じる。これらの要因により、形成される粗調整膜６６の端縁の厚みは均一に成らず、図示するように粗調整膜６６の端縁は、膜厚が徐々に変わる厚み変化面６６ｂが生じる。
【００１０】
この厚み変化面６６ｂにレーザ光を照射してトリミングを行うと、厚み変化面６６ｂは膜厚が変化しているので、照射位置の違いによってレーザ光による１回のトリミング量（すなわち、飛散する銀の量）が変化する。このため、レーザ光による周波数調整の一定管理が出来ず、作業効率が悪化すると共に正確な周波数調整を行うことが困難となる。
【００１１】
図１１は、メタルマスクによる真空蒸着で形成した粗調整膜６６に、レーザ光Ｌ２によってレーザトリミングを行い、貫通孔６６ａを形成する一例を示している。ここで図示するように、粗調整膜６６の端縁は厚み変化面６６ｂが生じているので、正確な周波数調整を行うためには、端縁の厚み変化面６６ｂの領域はトリミングを避ける必要がある。これにより、実際の粗調整領域は、図示するように粗調整膜６６の中央部分だけの狭い領域となる。
【００１２】
このため、レーザトリミングによる周波数の粗調整範囲が狭くなるので、周波数調整作業に制限が生じる。この結果、目標とする周波数に調整できない圧電振動子が発生する割合が高くなり、圧電振動子の歩留まり低下等の問題が生じる。また、周波数調整範囲を広げようとするならば、粗調整膜６６の面積を厚み変化面６６ｂを考慮して広げる必要があるので、圧電振動子の形状が大きくなり小型化が困難となって、コストも高くなる。
【００１３】
また、従来例では、周波数微調整部６５と粗調整膜６６を圧電振動子６０の表裏に対向して重なるように形成することも開示されている。しかし、この場合は粗調整のために粗調整膜６６をレーザトリミングして貫通孔を形成すると、周波数微調整部６５にも貫通孔が形成されてしまう。これでは、周波数を微調整するための周波数微調整部６５の調整領域が少なくなり、この結果、微調整範囲が狭くなって、正確な周波数調整が困難となる。
【００１４】
本発明の目的は上記課題を解決し、圧電振動子を小型化する場合においても周波数調整の作業性を向上すると共に、低コストで高精度に周波数調整された圧電振動子及びその製造方法を提供することである。
【課題を解決するための手段】
【００１５】
上記課題を解決するために、本発明の圧電振動子及びその製造方法は、下記記載の構成と製造方法を採用する。
【００１６】
本発明の圧電振動子は、所定の周波数で振動する圧電振動片の表面に周波数調整用の第１の調整膜を、圧電振動片の裏面に周波数調整用の第２の調整膜を備えた圧電振動子において、
第２の調整膜は、圧電振動片の長手方向の端縁に周波数調整を行わない非調整領域を備えると共に、この非調整領域を除く部分であり厚みが略一定で振動周波数の調整を行う調整領域を有し、圧電振動片の厚さ方向から見て、非調整領域が第１の調整膜に重なることを特徴とする。
【００１７】
これにより、第２の調整膜の端縁が厚み変化面となって膜厚が均一でなくてもその均一でない部分は調整する必要がなく、厚みが略一定である調整領域のみを用いて周波数調整できるので、周波数調整の一定管理ができ、正確に作業性良く周波数調整ができる小型の圧電振動子を提供できる。
【００１８】
また、第１の調整膜は独立した２つの微調整膜で構成され、圧電振動片の厚さ方向から
見て、調整領域は２つの微調整膜の間隙に対向して配置されることを特徴とする。
これにより、２つの微調整膜の間隙から第２の調整膜の調整領域へレーザ光を確実に照射してトリミングを行うことができ、振動周波数の高精度な調整を行うことが出来る。また、レーザ光が二つの微調整膜を照射することがないので、微調整膜が不要なトリミングをされることがなく、調整範囲の広い圧電振動子を提供出来る。
【００１９】
また、第２の調整膜は、圧電振動片の先端から所定距離だけ離して形成することを特徴とする。
これにより、圧電振動片の先端の近くに、支持部や枠部が配置される圧電振動子において、圧電振動片に第２の調整膜を蒸着によって形成するとき、金属が支持部や枠部に付着することによって支持部や枠部をパッケージへ固定する時の平面度の不具合等を排除し、不良品の発生を防いで信頼性に優れた圧電振動子を提供することが出来る。
【００２０】
また、第１の調整膜は一つの微調整膜で構成され、圧電振動片の厚さ方向から見て、第２の調整膜の調整領域は微調整膜の無い無膜領域に対向して配置されることを特徴とする。これにより、微調整膜の無い無膜領域から第２の調整膜の調整領域へレーザ光を確実に照射してトリミングを行うことができ、振動周波数の高精度な調整を行うことが出来る。また、レーザ光が微調整膜を照射することがないので、微調整膜が不要なトリミングをされることがなく、調整範囲の広い圧電振動子を提供出来る。
【００２１】
また、第２の調整膜は、圧電振動片の振動周波数を粗く調整する粗調整膜であり、真空蒸着またはスパッタリングを用いて形成されることを特徴とする。
これにより、レーザ光で粗調整膜をトリミングすることにより、圧電振動子の振動周波数を粗く調整出来るので、圧電振動子の振動周波数が大きくずれていても目標の周波数に調整でき、不良品の発生を防いで高精度な圧電振動子を提供することが出来る。
【００２２】
また、第２の調整膜は、付着用マスクを用いた付着により形成される金属膜であり、更に、レーザ光を照射して振動周波数を調整する金属膜であることを特徴とする。
これにより、第２の調整膜を付着用マスクによる付着によって形成するので、コストの安い圧電振動子を提供出来る。
【００２３】
また、付着用マスクは、その材質を金属とするメタルマスク、その材質をセラミックスとするセラミックスマスク、その材質を水晶とする水晶マスク、その材質をシリコンとするシリコンマスクのいずれかであることを特徴とする。
これにより、付着用マスクに付着した金属をエッチングにより除去することで付着用マスクを再利用することができ、コストの安い圧電振動子を提供出来る。
【００２４】
本発明の圧電振動子の製造方法は、所定の周波数で振動する圧電振動片の表面に周波数調整用の第１の調整膜を、圧電振動片の裏面に付着用マスクを用いた付着により形成する周波数調整用の第２の調整膜を備え、第１の調整膜はイオンビームを照射して振動周波数を調整し、第２の調整膜はレーザ光を照射して振動周波数を調整する圧電振動子の製造方法において、
ウエハ上で、圧電振動片の外形を加工する外形加工工程と、
ウエハ上で、圧電振動片の電極膜と第１の調整膜を形成する電極膜形成工程と、
電極膜形成工程の後に、ウエハ上において第２の調整膜を形成する際に、圧電振動片の長手方向の端縁に周波数調整を行わない非調整領域を、圧電振動片の厚さ方向から見て第１の調整膜と重なるように付着用マスクを用いた付着により形成する第２の調整膜形成工程と、
ウエハ上において、第２の調整膜のうち非調整領域を除く部分であり厚みが略一定で振
動周波数の調整を行う調整領域を粗調整する粗調整工程と、
粗調整工程の後に、圧電振動子をパッケージに組み込むパッケージング工程と、パッケージング工程の後に、第１の調整膜を微調整する微調整工程と、
圧電振動子をパッケージ内に封止する封止工程と、を有することを特徴とする。
【００２５】
これにより、第２の調整膜を付着用マスクによる付着によって形成するので、コストの安い圧電振動子の製造方法を提供出来る。また、第１の調整膜をイオンビームで照射して周波数調整し、第２の調整膜をレーザ光で照射して周波数調整するので、振動周波数の調整範囲を広く、且つ、細かく出来、周波数調整の作業性が向上し、高精度な圧電振動子の製造方法を提供出来る。
【００２６】
また、付着用マスクを用いた付着によって形成される第２の調整膜の端縁が、厚み変化面となって膜厚が均一でなくてもその均一でない部分は調整する必要がなく、厚みが略一定である調整領域のみを用いて周波数調整できるので、周波数調整の一定管理ができ、正確に作業性良く周波数調整ができる圧電振動子の製造方法を提供できる
【００２７】
また、電極膜形成工程において、第１の調整膜は間隙を有する２つの微調整膜として形成され、粗調整工程において、２つの微調整膜の側から間隙を通って第２の調整膜の調整領域にレーザ光を照射することにより振動周波数を粗調整することを特徴とする。   
これにより、２つの微調整膜の間隙から第２の調整膜の調整領域へレーザ光を確実に照射してトリミングを行うことができ、振動周波数の高精度な調整を行うことが出来る。また、レーザ光が二つの微調整膜を照射することがないので、微調整膜が不要なトリミングをされることがなく、調整範囲の広い圧電振動子の製造方法を提供出来る。
【００２８】
また、本発明の圧電振動子の製造方法の第２の調整膜は、真空蒸着またはスパッタリングを用いて形成されることを特徴とする。
これにより、製造工程が少なくコストの安い圧電振動子の製造方法を提供出来る。
【００２９】
また、本発明の圧電振動子の製造方法の付着用マスクは、その材質を金属とするメタルマスク、その材質をセラミックスとするセラミックスマスク、その材質を水晶とする水晶マスク、その材質をシリコンとするシリコンマスクのいずれかであることを特徴とする。
これにより、付着用マスクに付着した金属をエッチングにより簡単に除去して付着用マスクを再利用することができ、コストの安い圧電振動子の製造方法を提供出来る。
【発明の効果】
【００３０】
上記の如く本発明によれば、圧電振動子を小型化する場合においても周波数調整が確実で作業性が良く、低コストで高精度に周波数調整された小型の圧電振動子を提供することが出来る。
【００３１】
また、本発明の製造方法によれば、低コストで、周波数調整が確実で歩留まりが良く、高精度に周波数調整された小型の圧電振動子を製造することが出来る。
【発明を実施するための最良の形態】
【００３２】
以下図１から図８を用いて本発明の実施の形態を詳述する。
【００３３】
（第１の実施形態）
以下、本発明の第１の実施形態の圧電振動子を図面に基づいて説明する。ここで第１の実施形態の圧電振動子の特徴は、二つの微調整膜の間に間隙があり、圧電振動片の厚さ方向から見て、この間隙は粗調整膜の調整領域と重なり、粗調整膜の非調整領域は微調整膜と重なっていることである。
【００３４】
まず、図１に基づいて本発明の第１の実施形態である圧電振動子の主要部分の構成を説明する。図１において、１は本発明の第１の実施形態である圧電振動子であり、その振動脚先端付近を示している。この圧電振動子１は、水晶などから成る圧電振動片２によって構成される。ここで、３ａ、３ｂは圧電振動片２の先端部２ａ近傍の表面に形成されるクロム（Ｃｒ）による電極膜である。また、３ｃは圧電振動片２の先端部２ａ近傍の裏面に形成されるクロム（Ｃｒ）による電極膜である。
【００３５】
また、４ａ、４ｂはクロム（Ｃｒ）による電極膜３ａ、３ｂの上に形成される金（Ａｕ）による周波数調整用の第１の調整膜としての微調整膜である。この微調整膜４ａ、４ｂは、独立した二つの微調整膜として構成され、微調整膜４ａ、４ｂの間には、間隙５が形成されている。また、４ｃはクロムによる電極膜３ｃの上に形成される金（Ａｕ）による電極膜であり、微調整膜４ａ、４ｂに対向して形成される。すなわち、微調整膜４ａ、４ｂは圧電振動片２の表面に形成され、電極膜４ｃは圧電振動片２の裏面に形成される。
【００３６】
また、６は第２の調整膜としての粗調整膜であり、メタルマスク等の付着用マスクを用いて蒸着やスパッタリング等で金属膜を付着することによって前述の金（Ａｕ）による電極膜４ｃの上に形成される。尚、以降の説明において、付着用マスクの一例としてメタルマスクを使用した場合を説明し、第２の調整膜である粗調整膜６を付着する手法として蒸着を使用した場合を記載する。
【００３７】
この粗調整膜６は銀（Ａｇ）、金（Ａｕ）、パラジウム（Ｐｄ）などによって成り、メタルマスク等による蒸着等によって形成するために、前述した如く、圧電振動片２の長手方向の両端縁に膜厚が不均一な厚み変化面６ｄが生じる。
【００３８】
この厚み変化面６ｄにレーザ光によるトリミングを行うと正確な周波数調整を行うことが出来ないので、厚み変化面６ｄの領域をトリミングを行わない非調整領域６ａ、６ｂと規定する。また、粗調整膜６は非調整領域６ａ、６ｂを除く部分であり、膜厚がほぼ一定な領域を調整領域６ｃとして規定し、この調整領域６ｃでトリミングを行い振動周波数の粗調整を行う。尚、粗調整膜６の膜厚は、一例として３μｍ程度である。
【００３９】
ここで、粗調整膜６の非調整領域６ａ、６ｂと微調整膜４ａ、４ｂの一部は、圧電振動片２の厚さ方向から見て重なっている。また、粗調整膜６の調整領域６ｃと微調整膜４ａ、４ｂの間隙５は、圧電振動片２の厚さ方向から見て、対向して配置されている。
【００４０】
尚、粗調整膜６は、前述した如く、メタルマスク等による蒸着等によって形成されるが、メタルマスクが圧電振動片２に対して僅かに位置ずれを起こすと、粗調整膜６の位置が圧電振動片２に対してずれることが考えられる。このため、粗調整膜６の厚み変化面６ｄが移動して非調整領域６ａ、６ｂから外れることがないように、粗調整膜６の非調整領域６ａ、６ｂは厚み変化面６ｄに対して余裕を持って広くすることが好ましい。
【００４１】
次に、レーザ光Ｌ１を粗調整膜６に照射することによる振動周波数の粗調整の概略を説明する。図１において、レーザ光Ｌ１を微調整膜４ａ、４ｂの側から微調整膜４ａ、４ｂの間隙５を通って粗調整膜６の調整領域６ｃに照射する。これにより、レーザ光Ｌ１は微調整膜４ａ、４ｂには照射されないので、微調整膜４ａ、４ｂはレーザ光Ｌ１によって何等影響を受けない。そして、レーザ光Ｌ１が照射された調整領域６ｃの箇所は、銀（Ａｇ）が飛散してトリミングが行われる。
【００４２】
このように、圧電振動片２の厚さ方向から見て調整領域６ｃと間隙５が、対向しているので、レーザ光Ｌ１が二つの微調整膜４ａ、４ｂを照射して不要なトリミングをすること
がなく、粗調整膜６の調整領域６ｃを確実に照射してトリミングを行い、振動周波数の粗調整を行うことが出来る。
【００４３】
また、メタルマスクを用いた蒸着によって形成される粗調整膜６の端縁は、厚み変化面６ｄとなって膜厚が均一でないが、その厚み変化面６ｄを含んだ領域を非調整領域６ａ、６ｂとして調整領域６ｃから除いているので、レーザ光による粗調整を安定して高精度に行うことが出来る。
【００４４】
次に、振動周波数の微調整の概略を説明する。図１において、粗調整後にイオンビームＩ１を微調整膜４ａ、４ｂに照射して振動周波数の微調整が行われる。すなわち、イオンビームＩ１は、面照射して微調整膜４ａ、４ｂの金（Ａｕ）を僅かずつ飛散させ、振動周波数の微調整を行う。
【００４５】
ここで、微調整膜４ａ、４ｂの一部は、粗調整膜６の非調整領域６ａ、６ｂと圧電振動片２の厚さ方向から見て重なっているので、微調整膜４ａ、４ｂの面積を最大限に広く確保することが出来る。これにより、周波数調整領域が狭くても振動周波数の微調整範囲を広く確保できるので、周波数調整領域のスペース効率を高めて圧電振動子の小型化を実現出来る。
【００４６】
次に本発明の第１の実施形態の圧電振動子１の全体構成を図２（ａ）、図２（ｂ）に基づいて説明する。ここで、図２（ａ）は圧電振動子１の平面図（表面から見た図）であり、図２（ｂ）は圧電振動子１の下面図（裏面から見た図）である。図２（ａ）において、圧電振動子１は、Ｕ型音叉タイプの圧電振動片２によって構成され、２本の振動脚１０ａ、１０ｂによって成る振動部１１と、振動部１１を支持する支持部１２とを有している。
【００４７】
ここで、振動脚１０ａ、１０ｂには、クロム（Ｃｒ）の上に金（Ａｕ）が成膜された励振電極膜１３ａ、１３ｂが形成され、支持部１２には、同じくクロム（Ｃｒ）の上に金（Ａｕ）が成膜された端子電極１４ａ、１４ｂが形成されている。そして、励振電極膜１３ａと端子電極１４ｂは図示するように電気的に接続され、励振電極膜１３ｂと端子電極１４ａは、図示しないが圧電振動片２の側面に形成される電極膜を介して電気的に接続される。
【００４８】
これにより、外部の発振回路（図示せず）からの発振信号が、端子電極１４ａ、１４ｂを介して励振電極膜１３ａ、１３ｂに供給されると、圧電振動子１は固有の周波数で振動し、発振を継続することが出来る。また、圧電振動片２の先端である先端部２ａ近傍には、前述した如く、独立した二つの微調整膜４ａ、４ｂが形成され、この微調整膜４ａ、４ｂの間には、間隙５が備えられている。この微調整膜４ａ、４ｂは前述した如く、イオンビームの照射によって僅かに飛散し、圧電振動子１の振動周波数を微調整する。
【００４９】
次に圧電振動子１の裏面を説明する。図２（ｂ）において、励振電極膜１３ａ、１３ｂと端子電極１４ａ、１４ｂは、圧電振動子１の表面と同様な構成であるので説明は省略する。また、圧電振動片２の先端である先端部２ａ近傍には、前述した如く、クロム（Ｃｒ）の上に成膜された金（Ａｕ）による電極膜４ｃが形成され、その上に銀（Ａｇ）等による粗調整膜６が形成されている。
【００５０】
この粗調整膜６は、前述した如く、圧電振動片２の長手方向の両端縁に膜厚が不均一な厚み変化面を含む非調整領域６ａ、６ｂを有し、この非調整領域６ａ、６ｂを除いて膜厚がほぼ一定な調整領域６ｃを有している。そして、この調整領域６ｃは、圧電振動子１の表面にある微調整膜４ａ、４ｂの間隙５に対向し、厚み方向で重なっている。尚、圧電振動子１は、実際には、パッケージ内に組み込まれて製品化されるが、そのパッケージ構造
と製造工程は後述する。
【００５１】
以上のように、本発明の圧電振動子１は微調整膜４ａ、４ｂと粗調整膜６を圧電振動片２の表裏で対向し、微調整膜４ａ、４ｂと粗調整膜６の非調整領域６ａ、６ｂが厚み方向で重なっているので、限られたスペースで振動周波数の調整範囲を広く確保出来る。
【００５２】
また、粗調整膜６の調整領域６ｃと微調整膜４ａ、４ｂの間隙５が、圧電振動片２の厚さ方向で重なり対向しているので、レーザ光Ｌ１が微調整膜４ａ、４ｂを照射して不要なトリミングをすることがなく、振動周波数の粗調整と微調整をそれぞれ個別に調整することによって、高精度な圧電振動子を提供することが出来る。
【００５３】
次に本発明の第１の実施形態の他の例であるＴ型音叉タイプの圧電振動子の全体構成を図３（ａ）、図３（ｂ）に基づいて説明する。ここで、図３（ａ）は圧電振動子の平面図であり、図３（ｂ）は圧電振動子の下面図である。図３（ａ）において、２０は本発明の第１の実施形態の他の例である圧電振動子である。この圧電振動子２０は、Ｔ型音叉タイプの圧電振動片２１によって構成され、２本の振動脚２２ａ、２２ｂによって成る振動部２３と、振動部２３を支持する略Ｔ型形状の支持部２４とを有している。
【００５４】
ここで、振動脚２２ａ、２２ｂには、クロム（Ｃｒ）の上に金（Ａｕ）が成膜された励振電極膜２５ａ、２５ｂが形成され、支持部２４には、同じくクロム（Ｃｒ）の上に金（Ａｕ）が成膜された端子電極２６ａ、２６ｂが形成されている。そして、励振電極膜２５ａと端子電極２６ｂは図示しないが電気的に接続され、励振電極膜２５ｂと端子電極２６ａは図示しないが電気的に接続される。
【００５５】
これにより、外部の発振回路（図示せず）からの発振信号が、端子電極２６ａ、２６ｂを介して励振電極膜２５ａ、２５ｂに供給されると、圧電振動子２０は固有の周波数で振動し、発振を継続することが出来る。また、圧電振動片２１の先端である先端部２３ａ近傍には、前述した如く、独立した２つの微調整膜４ａ、４ｂが形成され、この微調整膜４ａ、４ｂの間には、間隙５が備えられている。この微調整膜４ａ、４ｂは前述した如く、イオンビームの照射によって僅かに飛散し、圧電振動子２０の振動周波数を微調整する。
【００５６】
次に圧電振動子２０の裏面を説明する。図３（ｂ）において、励振電極膜２５ａ、２５ｂと端子電極２６ａ、２６ｂは、圧電振動子２０の表面と同様な構成であるので説明は省略する。また、圧電振動片２１の先端である先端部２３ａ近傍には、前述した如く、クロム（Ｃｒ）の上に成膜された金（Ａｕ）による電極膜４ｃが形成され、その上に銀（Ａｇ）による粗調整膜６が形成されている。
【００５７】
この粗調整膜６は、前述した如く、圧電振動片２１の長手方向の両端縁に膜厚が不均一な厚み変化面を含む非調整領域６ａ、６ｂを有し、この非調整領域６ａ、６ｂを除いて膜厚がほぼ一定な調整領域６ｃを有している。そして、この調整領域６ｃは、圧電振動子２０の表面にある微調整膜４ａ、４ｂの間隙５に対向し、厚み方向で重なっている。
【００５８】
この調整領域６ｃにレーザ光が照射されることによってトリミングが行われ、圧電振動子２０の振動周波数が粗調整される。尚、圧電振動子２０は、実際には、パッケージ内に組み込まれて製品化されるが、ここでの説明は省略する。
【００５９】
また、Ｔ型音叉タイプの場合、先端部２３ａと支持部２４が近接しているので、粗調整膜６の形成時に金属が支持部２４に付着することが考えられる。この場合には、支持部２４をパッケージにマウントするときに、支持部２４のマウントする面の平面度が出なくなりマウント時に不具合が出てしまう。
【００６０】
しかし、本発明の第１の実施形態においては、粗調整膜６は先端部２３ａから所定の距離だけ離れた位置に形成される。これにより、粗調整膜６が蒸着によって形成されるとき、粗調整膜６の銀（Ａｇ）が飛散して支持部２４をマウントするときの平面度がなくなる不具合を排除し、不良品の発生を防いで信頼性に優れた圧電振動子を提供することが出来る。
【００６１】
尚、このようなＴ型音叉タイプの圧電振動子２０は、一般的なＵ型音叉タイプ（図２（ａ）参照）と比較して、支持部２４の一部が振動部２３の間に填め込まれた形状となるので、振動子の長手方向の長さを短く出来、圧電振動子の外形形状を小さくするのに好適である。
【００６２】
次に本発明の第１の実施形態の他の例である枠付き音叉タイプの圧電振動子の全体構成を図４（ａ）、図４（ｂ）に基づいて説明する。ここで、図４（ａ）は圧電振動子の平面図であり、図４（ｂ）は圧電振動子の下面図である。図４（ａ）において、３０は本発明の第１の実施形態の他の例である圧電振動子である。この圧電振動子３０は、Ｕ型音叉の支持部が枠と一体になった枠付き音叉タイプの圧電振動片３１によって構成され、２本の振動脚３２ａ、３２ｂによって成る振動部３３と、振動部３３を支持する枠部３４とを有している。
【００６３】
ここで、振動脚３２ａ、３２ｂには、クロム（Ｃｒ）の上に金（Ａｕ）が成膜された励振電極膜３５ａ、３５ｂが形成され、枠部３４には、同じくクロム（Ｃｒ）の上に金（Ａｕ）が成膜された端子電極３６ａ、３６ｂが形成されている。そして、励振電極膜３５ａと端子電極３６ｂは図示するように電気的に接続され、励振電極膜３５ｂと端子電極３６ａは図示しないが電気的に接続される。
【００６４】
これにより、外部の発振回路（図示せず）からの発振信号が、端子電極３６ａ、３６ｂを介して励振電極膜３５ａ、３５ｂに供給されると、圧電振動子３０は固有の周波数で振動し、発振を継続することが出来る。また、圧電振動片３１の先端である先端部３３ａ近傍には、独立した二つの微調整膜４ａ、４ｂが形成され、この微調整膜４ａ、４ｂの間には、間隙５が備えられている。この微調整膜４ａ、４ｂは前述した如く、イオンビームの照射によって僅かに飛散し、圧電振動子３０の振動周波数を微調整する。
【００６５】
次に圧電振動子３０の裏面を説明する。図４（ｂ）において、励振電極膜３５ａ、３５ｂと端子電極３６ａ、３６ｂは、圧電振動子３０の表面と同様な構成であるので説明は省略する。また、圧電振動片３１の先端である先端部３３ａ近傍には、クロム（Ｃｒ）の上に成膜された金（Ａｕ）による電極膜４ｃが形成され、その上に銀（Ａｇ）による粗調整膜６が形成されている。
【００６６】
この粗調整膜６は、前述した如く、圧電振動片３１の長手方向の両端縁に膜厚が不均一な厚み変化面を含む非調整領域６ａ、６ｂを有し、この非調整領域６ａ、６ｂを除いて膜厚がほぼ一定な調整領域６ｃを有している。
【００６７】
そして、この調整領域６ｃは、圧電振動子３０の表面にある微調整膜４ａ、４ｂの間隙５に対向し、厚み方向で重なっている。この調整領域６ｃにレーザ光が照射されることによってトリミングが行われ、圧電振動子３０の振動周波数が粗調整される。尚、圧電振動子３０は、実際には、パッケージ内に組み込まれて製品化されるが、ここでの説明は省略する。
【００６８】
また、枠付き音叉タイプの場合、先端部３３ａと枠部３４の側面が近接しているので、
粗調整膜６の形成時に金属が枠部３４に付着することが考えられ、枠部３４の端子電極３６ａと３６ｂとが電気的にショートする等の危険性がある。
【００６９】
しかし、本発明の第１の実施形態においては、粗調整膜６は先端部３３ａから所定の距離だけ離れた位置に形成される。これにより、粗調整膜６が蒸着によって形成されるとき、粗調整膜６の銀（Ａｇ）が飛散して粗調整膜６と枠部３４の端子電極３６ａ、３６ｂがショートする等の危険性を排除出来る。
【００７０】
また、枠付き音叉タイプである圧電振動子３０をパッケージに組み込む場合、枠部３４をパッケージで挟み込み封止するが、枠部３４に粗調整膜６の銀（Ａｇ）が付着していると、枠部３４とパッケージに隙間が出来て封止不良の原因となる。しかし、本発明の第１の実施形態においては、粗調整膜６は先端部３３ａから所定の距離だけ離れた位置に形成されるので、粗調整膜６の銀（Ａｇ）が枠部３４に付着することが無く、この問題も回避出来る。
【００７１】
尚、この枠付き音叉タイプの圧電振動子３０は、枠部３４が振動部３３の支持部として一体化されているので、機械的強度が強く、Ｕ型音叉タイプ等と比較して更なる小型化が可能である。
【００７２】
このように、本発明の第１の実施形態は、圧電振動子がＵ型音叉タイプ、Ｔ型音叉タイプ、枠付き音叉タイプ等の様々な形状の圧電振動子に適応し、その特長を生かして大きな効果を発揮することが出来る。
【００７３】
（第２の実施形態）
次に、本発明の第２の実施形態の圧電振動子の主要部分の構成を図５に基づいて説明する。ここで第２の実施形態の圧電振動子の特徴は、微調整膜は一つであり、圧電振動片の厚さ方向から見て粗調整膜の調整領域は微調整膜と重ならず、粗調整膜の非調整領域は微調整膜と重なっていることである。
【００７４】
図５において、４０は本発明の第２の実施形態である圧電振動子であり、その振動脚先端付近を示している。この圧電振動子４０は、水晶などから成る圧電振動片４１によって構成される。ここで、４２ａは圧電振動片４１の先端部４１ａ近傍の表面に形成されるクロム（Ｃｒ）による電極膜であり、４２ｂは圧電振動片４１の先端部４１ａ近傍の裏面に形成されるクロム（Ｃｒ）による電極膜である。
【００７５】
また、４３ａはクロム（Ｃｒ）による電極膜４２ａの上に形成される金（Ａｕ）による周波数調整用の第１の調整膜としての微調整膜である。また、４３ｂはクロム（Ｃｒ）による電極膜４２ｂの上に形成される金（Ａｕ）による電極膜であり、微調整４３ａに対向して形成される。すなわち、微調整膜４３ａは、圧電振動片４１の表面に形成され、電極膜４３ｂは、圧電振動片４１の裏面に形成される。
【００７６】
また、４４は第２の調整膜としての粗調整膜であり、メタルマスクによる蒸着によって前述の金（Ａｕ）による電極膜４３ｂの上に先端部４１ａに接して形成される。この粗調整膜４４は、銀（Ａｇ）などによって成り、第１の実施形態と同様に、メタルマスクによる蒸着によって形成するために、圧電振動片４１の長手方向の端縁（先端部４１ａから遠い位置）に膜厚が不均一な厚み変化面４４ｃが生じる。
【００７７】
この厚み変化面４４ｃにレーザ光によるトリミングを行うと正確な周波数調整を行うことが出来ないので、厚み変化面４４ｃの領域をトリミングを行わない非調整領域４４ａと規定する。また、粗調整膜４４は非調整領域４４ａを除く部分であり、膜厚がほぼ一定な
領域を調整領域４４ｂとして規定し、この調整領域４４ｂでトリミングを行い振動周波数の粗調整を行う。
【００７８】
ここで、粗調整膜４４の非調整領域４４ａと微調整膜４３ａの一部は、圧電振動片４１の厚さ方向から見て重なっている。また、粗調整膜４４の調整領域４４ｂは、圧電振動片４１の厚さ方向から見て微調整膜４３ａの無い無膜領域４５に対向して配置される。尚、図示しないが、粗調整膜４４が先端部４１ａと接している部分に膜厚が不均一な厚み変化面が生じている場合は、その厚み変化面の領域も調整領域４４ｂから除いて非調整領域と規定すると良い。
【００７９】
次に、レーザ光Ｌ１を粗調整膜４４に照射することによる振動周波数の粗調整の概略を説明する。図５において、レーザ光Ｌ１を微調整膜４３ａの側から無膜領域４５を通って粗調整膜４４の調整領域４４ｂに照射する。これにより、レーザ光Ｌ１は微調整膜４３ａに照射されないので、微調整膜４３ａはレーザ光Ｌ１によって何等影響を受けない。そして、レーザ光Ｌ１が照射された調整領域４４ｂの箇所は、銀（Ａｇ）が飛散してトリミングが行われる。
【００８０】
このように、粗調整膜４４の調整領域４４ｂは、圧電振動片４１の厚さ方向から見て微調整膜４３ａの無い無膜領域４５に対向して配置されているので、粗調整において、レーザ光Ｌ１が微調整膜４３ａを照射して不要なトリミングをすることがなく、粗調整膜４４の調整領域４４ｂを確実に照射してトリミングを行い、振動周波数の粗調整を行うことが出来る。
【００８１】
また、メタルマスクを用いた蒸着によって形成される粗調整膜４４の端縁は、厚み変化面４４ｃとなって膜厚が均一でないが、その厚み変化面４４ｃを含んだ領域を非調整領域４４ａとして調整領域４４ｂから除いているので、レーザ光による粗調整を安定して高精度に行うことが出来る。
【００８２】
次に、振動周波数の微調整の概略を説明する。図５において、粗調整後にイオンビームＩ１を微調整膜４３ａに照射して振動周波数の微調整が行われる。すなわち、イオンビームＩ１は、面照射して微調整膜４３ａの金（Ａｕ）を僅かずつ飛散させ、振動周波数の微調整を行う。
【００８３】
ここで、微調整膜４３ａの一部は、粗調整膜４４の非調整領域４４ａと圧電振動片４１の厚さ方向から見て重なっているので、微調整膜４３ａの面積を最大限に広く確保することが出来る。これにより、周波数調整領域が狭くても振動周波数の微調整範囲を広く確保できるので、周波数調整領域のスペース効率を高めて圧電振動子の小型化を実現出来る。
【００８４】
（製造方法の説明）
次に、図６〜図８に基づいて、本発明の第１の実施形態である圧電振動子１の製造工程の一例を説明する。まず、図６（ａ）において、外形加工工程は圧電材料である水晶等のウエハをエッチング等によって加工し、圧電振動片２を形成する。尚、図６（ａ）は、加工された圧電振動片２の振動脚先端付近の断面図である。
【００８５】
次に図６（ｂ）に基づいて電極膜形成工程を説明する。この電極膜形成工程は、水晶等のウエハ上で、圧電振動片２の表面全体に対してスパッタリングによってクロム（Ｃｒ）の電極膜３を最初に成膜し、その次に、クロム（Ｃｒ）の電極膜３の表面に金（Ａｕ）の電極膜４を重ねて成膜する。これにより、圧電振動片２は、クロム（Ｃｒ）の電極膜３の上に金（Ａｕ）の電極膜４が積層されて表面全体が覆われる。
【００８６】
次に図６（ｃ）に基づいて電極膜をパターニングするエッチング工程を説明する。このエッチング工程は、水晶等のウエハ上で、レジスト塗布、露光、現像、エッチング、レジスト剥離の各工程によって金（Ａｕ）の電極膜４とクロム（Ｃｒ）の電極膜３をパターニングし、微調整膜４ａ、４ｂ及び電極膜４ｃが形成される。また、二つの微調整膜４ａ、４ｂの間には、電極膜の無い間隙５が形成される。尚、このエッチング工程によって、励振電極膜１３ａ、１３ｂ（図２（ａ）参照）等も形成されるが、ここでは図示していない。
【００８７】
次に図７（ｄ）に基づいて第２の調整膜形成工程としての粗調整膜形成工程を説明する。この粗調整膜形成工程において、水晶等のウエハ上で、メタルマスク４７を圧電振動片２の裏面に位置決めして密着させる。ここで、メタルマスク４７の開口部４７ａが粗調整膜を形成する電極膜４ｃの予め決められた位置に固定されるようにメタルマスク４７は位置決めされる。
【００８８】
次に、このメタルマスク４７が密着された圧電振動片２を真空中に置き、蒸着物質である銀（Ａｇ）を過熱して蒸発させ、開口部４７ａによって露出している電極膜４ｃ上に蒸着を行い、銀（Ａｇ）による粗調整膜６が形成される。
【００８９】
このメタルマスクによる真空蒸着は、メタルマスク４７と圧電振動片２との間に僅かではあるが隙間が生じる。また、メタルマスク４７は過熱によって熱膨張し、開口部４７ａは僅かではあるが位置的な変化が生じる。これらの要因により、形成される粗調整膜６の端縁の膜厚は均一に成らず、膜厚が徐々に変わる厚み変化面６ｄが生じる。しかし、メタルマスクによる蒸着は、スパッタリング等と比較して工程が簡単で安いコストで実現できるメリットがある。
【００９０】
次に図７（ｅ）に基づいて粗調整膜をレーザ光によって粗調整する粗調整工程を説明する。この粗調整工程は、水晶等のウエハ上で、レーザ光Ｌ１を微調整膜４ａ、４ｂの側から微調整膜４ａ、４ｂの間隙５を通って粗調整膜６の調整領域６ｃに照射する。すなわち、レーザ光Ｌ１は、圧電振動片２を通過して粗調整膜６に照射される。
【００９１】
これにより、レーザ光Ｌ１の１回の照射によって調整領域６ｃは、銀（Ａｇ）が飛散して小さな貫通孔６ｅが形成され、圧電振動子１の脚部の質量が減少するので、振動周波数が変化して周波数調整を行うことが出来る。
【００９２】
ここでメタルマスクを用いた蒸着によって形成される粗調整膜６の端縁は、前述した如く、厚み変化面６ｄとなって膜厚が均一でないが、その厚み変化面６ｄを含んだ領域を非調整領域６ａ、６ｂとして調整領域６ｃから除いているので、レーザ光Ｌ１による粗調整を高い精度で安定して行うことが出来る。尚、この粗調整工程においては、圧電振動子の振動周波数を測定しながらレーザ光Ｌ１を複数回照射し、周波数の目標値に対して、例えば、数百ｐｐｍ程度まで近づける調整を行う。
【００９３】
次に図８（ｆ）に基づいて圧電振動子のパッケージング工程と、微調整膜をイオンビームによって微調整する微調整工程を説明する。ここでパッケージング工程は、レーザ光によって粗調整された圧電振動子１を個別に切断分離し、パッケージ５０の内部にマウントする。すなわち、パッケージ５０の内部にある支持台５１に圧電振動子１の支持部１２を導電性接着剤等（図示せず）によって固着し、圧電振動子１をマウントする。
【００９４】
次に微調整工程は、パッケージ５０の上面に前述した粗調整膜形成工程で使用したメタルマスク４７とは異なるメタルマスク４８を被せ、イオンビームＩ１をメタルマスク４８の開口部４８ａ、４８ｂを通して微調整膜４ａ、４ｂに照射する。これにより、イオンビ
ームＩ１は微調整膜４ａ、４ｂの金（Ａｕ）を僅かずつ飛散させ、圧電振動子１の脚部の質量が僅かずつ減少するので、振動周波数を微調整することが出来る。
【００９５】
ここで、微調整膜４ａ、４ｂは、前述した如く、粗調整膜６の非調整領域６ａ、６ｂと厚さ方向から見て重なっているので、スペース効率が良く、微調整膜４ａ、４ｂの面積は最大限に広く確保される。これにより、振動周波数の微調整範囲を十分広く確保できるので、周波数の粗調整が多少ずれていても、微調整工程によって目標とする振動周波数に精度良く調整することが出来る。また、周波数調整領域のスペース効率が優れているので、必要な周波数調整範囲を確保しつつ、圧電振動子の小型化を実現出来る。
【００９６】
次に図８（ｇ）に基づいて圧電振動子をパッケージ内に真空封止する封止工程を説明する。この封止工程は、真空状態でパッケージ５０に蓋体５２を蓋体５２に配されたロウ材を溶融すること（図示せず）によって固着し、圧電振動子１を真空封止して製品として完成する。
【００９７】
尚、図示しないが、圧電振動子１の端子電極１４ａ、１４ｂは、支持台５１を介してパッケージ５０の裏面に形成される電極に電気的に接続され、パッケージ５０が実装されることによって、圧電振動子１は、外部の発振回路等に接続されて動作する。尚、この製造方法の説明で用いたＵ型音叉タイプ以外の圧電振動子の製造工程も、基本的には同様であるので説明は省略する。
【００９８】
以上のように本発明によれば、周波数調整が確実で作業性が良く、低コストで高精度に周波数調整された小型の圧電振動子を提供することが出来る。また、本発明の製造方法は、粗調整膜をメタルマスクによる蒸着で形成しているので、製造工程が簡単であり、低コストで高精度に周波数調整された小型の圧電振動子を製造することが出来る。
【００９９】
尚、本発明の実施形態では、粗調整膜（Ａｇ）と電極膜（Ａｕ）とを接合するように示したが、粗調整膜（Ａｇ）と電極膜（Ａｕ）との間にクロム（Ｃｒ）膜を形成してもよい。この場合には、粗調整膜（Ａｇ）の密着性が向上する。また、本発明の実施形態で示した図において、振動脚先端部の側面には電極膜が存在しないように描いてあるが、省略して描いたものであり、実際には振動脚先端部の側面にも電極膜が存在する。
【０１００】
また、本発明の実施形態では、付着用マスクはその材質を金属とするメタルマスクとして記載したが、付着用マスクはこれに限定されず、付着用マスクはその材質をセラミックスとするセラミックスマスク、その材質を水晶とする水晶マスク、その材質をシリコンとするシリコンマスク等を用いることが出来る。これにより、付着用マスクに付着した金属をエッチングにより除去することで、付着用マスクを再利用することができるので、コストダウンができる。
【０１０１】
上述した付着用マスクであれば、本発明は適応し、その効果を十分に発揮することが出来る。また、付着用マスクを用いた付着を真空蒸着として記載したが、これについても限定されず、付着は、スパッタリング等でも良い。
【０１０２】
また、本発明の実施形態で示した断面図や工程図等は限定されるものではなく、本発明の要旨を逸脱しない範囲で任意に変更することが出来る。
【図面の簡単な説明】
【０１０３】
【図１】本発明の第１の実施形態の圧電振動子の振動脚先端付近の拡大断面図である。
【図２】（ａ）は本発明の第１の実施形態のＵ型音叉タイプの圧電振動子の平面図であり、（ｂ）は下面図である。
【図３】（ａ）は本発明の第１の実施形態のＴ型音叉タイプの圧電振動子の平面図であり、（ｂ）は下面図である。
【図４】（ａ）は本発明の第１の実施形態の枠付き音叉タイプの圧電振動子の平面図であり、（ｂ）は下面図である。
【図５】本発明の第２の実施形態の圧電振動子の振動脚先端付近の拡大断面図である。
【図６】（ａ）は本発明の圧電振動子の外形加工工程を示す圧電振動子先端付近の断面図である。（ｂ）は圧電振動子の電極膜を形成する電極膜形成工程を示す圧電振動子先端付近の断面図である。（ｃ）は圧電振動子の電極膜をパターンニングするためのエッチング工程を示す圧電振動子先端付近の断面図である。
【図７】（ｄ）は本発明の圧電振動子の粗調整膜をメタルマスクを用いた蒸着により形成する粗調整膜形成工程を示す圧電振動子先端付近の断面図である。（ｅ）は圧電振動子の粗調整膜をレーザ光によって粗調整する粗調整工程を示す圧電振動子先端付近の断面図である。
【図８】（ｆ）は圧電振動子をパッケージに組み込むパッケージング工程の後に圧電振動子の微調整膜をイオンビームによって微調整する微調整工程を示す圧電振動子の断面図である。（ｇ）は圧電振動子をパッケージ内に真空封止する封止工程を示す圧電振動子の断面図である。
【図９】従来の圧電振動子の先端部分の断面図である。
【図１０】従来の圧電振動子の粗調整膜をメタルマスクを用いた真空蒸着によって形成する説明図である。
【図１１】従来の圧電振動子をレーザ光によって粗調整する説明図である。
【符号の説明】
【０１０４】
１、２０、３０、４０  圧電振動子
２、２１、３１、４１  圧電振動片
２ａ、２３ａ、３３ａ、４１ａ  先端部
３ａ、３ｂ、４ｃ、４２ａ、４２ｂ  電極膜
４ａ、４ｂ、４３ａ  微調整膜
５  間隙
６、４４  粗調整膜
６ａ、６ｂ、４４ａ  非調整領域
６ｃ、４４ｂ  調整領域
６ｄ、４４ｃ  厚み変化面
６ｅ  貫通孔
１０ａ、１０ｂ、２２ａ、２２ｂ、３２ａ、３２ｂ  振動脚
１１、２３、３３  振動部
１２、２４  支持部
１３ａ、１３ｂ、２５ａ、２５ｂ，３５ａ、３５ｂ  励振電極膜
１４ａ、１４ｂ、２６ａ、２６ｂ、３６ａ、３６ｂ  端子電極
３４  枠部
４５  無膜領域
４７、４８  メタルマスク
４７ａ、４８ａ、４８ｂ  開口部
５０  パッケージ
５１  支持台
５２  蓋体
Ｌ１  レーザ光
Ｉ１  イオンビーム
【図１】
0005031526.tif 000002
【図２】
0005031526.tif 000003
【図３】
0005031526.tif 000004
【図４】
0005031526.tif 000005
【図５】
0005031526.tif 000006
【図６】
0005031526.tif 000007
【図７】
0005031526.tif 000008
【図８】
0005031526.tif 000009
【図９】
0005031526.tif 000010
【図１０】
0005031526.tif 000011
【図１１】
0005031526.tif 000012